(57)【要約】【課題】塗布端部の厚膜化の防止と、塗布面の輪郭の安定化を両立できる機能性膜のパターニング方法及び機能性膜を提供すること。【解決手段】機能性材料と溶剤とを含む塗布液をインクジェット法にて基材１上に塗布して機能性膜のパターンを作製する方法において、基材１上に塗布液を塗布するに際して、塗布領域２内に、塗布領域２と非塗布領域３との界面２４に沿う界面側領域２３と、界面側領域２３よりも中央側に配される中央側領域２１と、界面側領域２３と中央側領域２１との間に配され、単位面積当たりの塗布液の塗布量を少なくする少塗布領域２２とを設け、且つ界面側領域２３に対する塗布液の単位面積当たりの塗布量を少なくしない、機能性膜のパターニング方法、及び該方法により得られた機能性膜。【選択図】図１
2015182072.tif 000002
【特許請求の範囲】
【請求項１】
機能性材料と溶剤とを含む塗布液をインクジェット法にて基材上に塗布して機能性膜のパターンを作製する方法において、
前記基材上に前記塗布液を塗布するに際して、塗布領域内に、該塗布領域と非塗布領域との界面に沿う界面側領域と、該界面側領域よりも中央側に配される中央側領域と、該界面側領域と該中央側領域との間に配され、単位面積当たりの前記塗布液の塗布量を少なくする少塗布領域とを設け、且つ該界面側領域に対する前記塗布液の単位面積当たりの塗布量を少なくしないことを特徴とする機能性膜のパターニング方法。
【請求項２】
前記少塗布領域は、前記界面側領域と前記中央側領域との間に帯状に配され、帯の幅が０．０５〜１０ｍｍであることを特徴とする請求項１記載の機能性膜のパターニング方法。
【請求項３】
前記界面側領域は、前記界面に沿って帯状に配され、帯の幅が、２０〜２５０μｍであることを特徴とする請求項１又は２記載の機能性膜のパターニング方法。
【請求項４】
前記少塗布領域に対する塗布液の単位面積当たりの塗布量は、前記中央側領域に対する塗布液の単位面積当たりの塗布量の２０％〜７０％であることを特徴とする請求項１〜３の何れかに記載の機能性膜のパターニング方法。
【請求項５】
前記少塗布領域に対する塗布液の単位面積当たりの塗布量を少なくする方法として、ドットの間引きを行うことを特徴とする請求項１〜４の何れかに記載の機能性膜のパターニング方法。
【請求項６】
前記少塗布領域に対する塗布液の単位面積当たりの塗布量を少なくする方法として、液滴容量を減らすことを特徴とする請求項１〜４の何れかに記載の機能性膜のパターニング方法。
【請求項７】
前記少塗布領域が、前記界面側領域と相似形であることを特徴とする請求項１〜６の何れかに記載の機能性膜のパターニング方法。
【請求項８】
前記機能性膜が光学素子であることを特徴とする請求項１〜７の何れかに記載の機能性膜のパターニング方法。
【請求項９】
請求項１〜８の何れかに記載の機能性膜のパターニング方法により作製されたことを特徴とする機能性膜。
【発明の詳細な説明】
【技術分野】
【０００１】
本発明は、機能性膜のパターニング方法及び機能性膜に関し、より詳しくは、機能性材料と溶剤とを含む塗布液をインクジェット法にて基材上に塗布して機能性膜のパターンを作製する機能性膜のパターニング方法及び機能性膜に関する。
【背景技術】
【０００２】
機能性材料を含む塗布液をインクジェット方式にてパターン塗布して、機能性膜を形成する方法が、さまざまな工業製品の製造に使用されている。例えば、導電膜、絶縁膜、半導体膜や、光学部材などである。
【０００３】
機能性材料を溶剤に溶解あるいは分散した塗布液を塗布すると、乾燥過程におけるコーヒーステイン現象により、塗布端部に機能性材料が堆積して、塗布端部の膜厚が厚くなってしまう。
【０００４】
端部の膜厚が厚くなると、機能性膜の機能が不均一になったり、当該機能性膜の上にさらに別の機能性膜を形成する際に均一に成膜できない等といった問題が生じ得る。
【０００５】
コーヒーステイン現象を抑制する技術として、特許文献１〜５がある。
【先行技術文献】
【特許文献】
【０００６】
【特許文献１】特開２００８−４０１１９号公報
【特許文献２】特開２０１０−１８１５３６号公報
【特許文献３】特開２０１３−５１２８０号公報
【特許文献４】特開２００５−１６１２４５号公報
【特許文献５】特開２００５−２９６９０４号公報
【発明の概要】
【発明が解決しようとする課題】
【０００７】
特許文献１は、塗布液の接触角を制御することにより、コーヒーステイン現象を抑制するとしている。しかしながら、接触角を制御するためには、基材の表面エネルギーと塗布液の表面張力を適性な範囲にする必要があり、基材と塗布液の設計の自由度が少なくなってしまう。
【０００８】
特許文献２は、塗布液の溶媒を乾燥する際に、溶媒の蒸発量の分布を制御することによって、コーヒーステイン現象を抑制するとしている。しかしながら、このような制御は困難である。
【０００９】
特許文献３は、塗布液を塗布する部分に、あらかじめ凸部を設けておくことで、コーヒーステイン現象を抑制するとしている。しかしながら、凸部を形成する工程と、塗布工程の２工程が必要となり、工程が煩雑になってしまう。
【００１０】
特許文献４は、塗布液の乾燥に際して、縁部での蒸発量を低減することによって、コーヒーステイン現象を抑制するとしているが、縁部での蒸発量を低減するために、マスキングや撥液処理を行う、あるいは溝を形成する必要があり、工程数を増加させ、工程が煩雑になってしまう。
【００１１】
特許文献５は、ドットピッチや吐出液量を低減することによって、コーヒーステイン現象により厚膜化するのを抑制するとしている。しかしながら、この技術では、塗布面の輪郭が不安定になることがわかった。
【００１２】
そこで、本発明の課題は、塗布端部の厚膜化の防止と、塗布面の輪郭の安定化を両立できる機能性膜のパターニング方法及び機能性膜を提供することにある。
【００１３】
また本発明の他の課題は、以下の記載によって明らかとなる。
【課題を解決するための手段】
【００１４】
上記課題は、以下の各発明によって解決される。
【００１５】
１．
機能性材料と溶剤とを含む塗布液をインクジェット法にて基材上に塗布して機能性膜のパターンを作製する方法において、
前記基材上に前記塗布液を塗布するに際して、塗布領域内に、該塗布領域と非塗布領域との界面に沿う界面側領域と、該界面側領域よりも中央側に配される中央側領域と、該界面側領域と該中央側領域との間に配され、単位面積当たりの前記塗布液の塗布量を少なくする少塗布領域とを設け、且つ該界面側領域に対する前記塗布液の単位面積当たりの塗布量を少なくしないことを特徴とする機能性膜のパターニング方法。
【００１６】
２．
前記少塗布領域は、前記界面側領域と前記中央側領域との間に帯状に配され、帯の幅が０．０５〜１０ｍｍであることを特徴とする前記１記載の機能性膜のパターニング方法。
【００１７】
３．
前記界面側領域は、前記界面に沿って帯状に配され、帯の幅が、２０〜２５０μｍであることを特徴とする前記１又は２記載の機能性膜のパターニング方法。
【００１８】
４．
前記少塗布領域に対する塗布液の単位面積当たりの塗布量は、前記中央側領域に対する塗布液の単位面積当たりの塗布量の２０％〜７０％であることを特徴とする前記１〜３の何れかに記載の機能性膜のパターニング方法。
【００１９】
５．
前記少塗布領域に対する塗布液の単位面積当たりの塗布量を少なくする方法として、ドットの間引きを行うことを特徴とする前記１〜４の何れかに記載の機能性膜のパターニング方法。
【００２０】
６．
前記少塗布領域に対する塗布液の単位面積当たりの塗布量を少なくする方法として、付与する液滴容量を減らすことを特徴とする前記１〜４の何れかに記載の機能性膜のパターニング方法。
【００２１】
７．
前記少塗布領域が、前記界面側領域と相似形であることを特徴とする前記１〜６の何れかに記載の機能性膜のパターニング方法。
【００２２】
８．
前記機能性膜が光学素子であることを特徴とする前記１〜７の何れかに記載の機能性膜のパターニング方法。
【００２３】
９．
前記１〜８の何れかに記載の機能性膜のパターニング方法により作製されたことを特徴とする機能性膜。
【発明の効果】
【００２４】
本発明によれば、塗布端部の厚膜化の防止と、塗布面の輪郭の安定化を両立できる機能性膜のパターニング方法及び機能性膜を提供することができる。
【図面の簡単な説明】
【００２５】
【図１】本発明の機能性膜のパターニング方法の一例を説明する概念図
【図２】図１におけるii−ii線断面図
【図３】塗布領域中の各領域に塗布される塗布液の単位面積当たりの塗布量をドットの間引きにより調整する例を概念的に説明する図
【図４】塗布領域中の各領域に塗布される塗布液の単位面積当たりの塗布量を液滴容量により調整する例を概念的に説明する図
【図５】塗布領域の形状の他の例を示す図。
【図６】少塗布量領域と界面側領域の相似形及び非相似形を説明する図
【図７】塗布領域の内側に非塗布領域を含む一例を示す図
【図８】塗布領域の内側に非塗布領域を複数含む一例を示す図
【図９】塗布領域の内側に非塗布領域を複数含む他の例を示す図
【図１０】実施例の結果を示す図
【図１１】比較例の結果を示す図
【発明を実施するための形態】
【００２６】
本発明は、機能性材料と溶剤とを含む塗布液を、インクジェット法にて基材上に塗布し、この溶剤を乾燥させて、機能性膜のパターンを作製する際に好適に用いられる。
【００２７】
本発明では、基材上に塗布液を塗布するに際して、塗布領域内に、界面側領域、中央側領域及び少塗布領域が設けられる。
【００２８】
界面側領域は、塗布液が塗布される塗布領域と、塗布液が塗布されない非塗布領域との界面に沿うように配される。中央側領域は、塗布領域において、界面側領域よりも中央側に配される。また、少塗布領域は、界面側領域と中央側領域との間に配される。
【００２９】
このとき、少塗布領域に対する塗布液の単位面積当たりの塗布量を少なくすると共に、界面側領域に対する塗布液の単位面積当たりの塗布量を少なくしないことを一つの特徴とする。
【００３０】
以下に、図面を参照して本発明を実施するための形態について説明する。
【００３１】
図１は、本発明の機能性膜のパターニング方法の一例を説明する概念図であり、塗布液が塗布される塗布領域を平面視した様子を示している。
【００３２】
１は、機能性膜が形成される対象となる基材である。該基材１上において、２は、塗布液が塗布される塗布領域であり、３は、塗布液が塗布されない非塗布領域である。図示の例では、塗布領域２が方形状である場合を示している。
【００３３】
塗布領域２には、インクジェットヘッドから吐出された複数の液滴が付与される。これら液滴は、基材１上で互いに連結されて、塗布領域２の全体に亘って塗布液の膜を形成する。
【００３４】
塗布領域２内には、塗布領域２と非塗布領域３との界面（塗布界面という場合がある）２４に沿う界面側領域２３と、界面側領域２３よりも中央側に配される中央側領域２１と、界面側領域２３と中央側領域２１との間に配される少塗布領域２２とが設けられる。
【００３５】
界面側領域２３は、塗布界面２４に隣接して帯状に設けられている。また、少塗布領域２２は、界面側領域２３と中央側領域とを接続するように、これらの間に帯状に設けられている。
【００３６】
塗布領域２に対する塗布液の塗布に際して、少塗布領域２２に対する塗布液の単位面積当たりの塗布量は、相対的に少なく設定される。つまり、少塗布量領域２２に対する塗布液の単位面積当たりの塗布量は、中央側領域２１及び界面側領域２３に対する塗布液の単位面積当たりの塗布量よりも少なく設定される。
【００３７】
これにより、塗布領域２に塗布された塗布液中の溶剤を乾燥させることによって得られる機能性膜の塗布端部の膜厚が厚くなることを防止できると共に、塗布面の輪郭を安定化できる効果が得られる。
【００３８】
更に言及すれば、界面側領域２３に隣接して少塗布量領域２２を設けておくことにより、当該界面側領域２３に塗布できる塗布量の自由度を、厚膜化を防止した状態で、高めることが可能になる。その結果、界面側領域２３を、十分なドット数あるいは液滴容量で描画することができるため、塗布面の輪郭を安定化できる。
【００３９】
塗布面の輪郭が安定化されることにより、得られる機能性膜のパターン精度を向上することができる。そのため、機能性膜の位置を明確に認識し易くなり、例えば、当該機能性膜上に更なる膜を積層する際や、デバイス構築の際などにおいて、位置合わせし易い効果も得られる。
【００４０】
更に、塗布端部の厚膜化が防止できることと、塗布面の輪郭を安定化できることとが相乗的に効を奏し、視認性の向上や、機能性膜が発揮する機能の信頼性の向上を実現できる。
【００４１】
界面側領域２３に対する塗布液の単位面積当たりの塗布量は、少なくしないことである。ここで、「少なくしない」とは、少なくとも少塗布量領域２２に対する塗布液の単位面積当たりの塗布量よりも多く設定することであり、好ましくは、中央側領域２１に対する塗布液の単位面積当たりの塗布量と同じか又はそれ以上にすることである。
【００４２】
図２は、図１におけるii−ii線断面図である。ここで、ii−ii線は、図１に示した通り、塗布界面２４に対して直交する方向に沿っている。
【００４３】
図中、少塗布量領域２２を構成する帯の幅をＬ１、界面側領域２３を構成する帯の幅をＬ２で示した。ここで、幅Ｌ１及び幅Ｌ２は、塗布界面２４に対して直交する方向の幅を指す。
【００４４】
少塗布量領域２２の幅Ｌ１は、０．０５ｍｍ〜１０ｍｍであることが好ましい。これにより、得られる機能性膜の塗布端部の厚膜化を、より好適に防止できる効果が得られる。
【００４５】
界面側領域２３の幅Ｌ２は、２０μｍ〜２５０μｍであることが好ましい。これにより、塗布面の輪郭を、より好適に安定化できる効果が得られる。
【００４６】
少塗布量領域２２の幅Ｌ１、及び、界面側領域２３の幅Ｌ２は、塗布界面２４に沿って、一定であることが好ましい。
【００４７】
塗布領域２の大きさ（例えば面積あるいは最大幅など）は、格別限定されず、中央側領域２１、少塗布量領域２２及び界面側領域２３を含むことができる大きさを有していればよい。
【００４８】
少塗布量領域２２に対する塗布液の単位面積当たりの塗布量は、中央側領域２１及び界面側領域２３に対する塗布液の単位面積当たりの塗布量よりも少なければ格別限定されないが、中央側領域２１に対する塗布液の単位面積当たりの塗布量の２０〜７０％であることが好ましい。
【００４９】
少塗布量領域２２に対する塗布液の塗布量を減じる方法は、格別限定されないが、ドットの間引き、あるいは、液滴容量の減少により行うことが好ましい。以下に、具体例を挙げて説明する。
【００５０】
図３は、塗布領域中の各領域に塗布される塗布液の単位面積当たりの塗布量をドットの間引きにより調整する例を概念的に説明する図であり、図２に示したものと同じ断面を示している。
【００５１】
図中、中央側領域２１、少塗布量領域２２及び界面側領域２３のそれぞれに塗布されるドット数を、ドット（図中、黒丸）の数によって概念的に示した。
【００５２】
図示の例では、インクジェットヘッド（不図示）から基材１上に吐出する塗布液の液滴数、即ち基材１上に付与される単位面積当たりのドット数を減じること（即ちドットの間引き）によって、少塗布量領域２２に対する塗布液の単位面積当たりの塗布量を減じるようにしている。
【００５３】
図４は、塗布領域中の各領域に塗布される塗布液の単位面積当たりの塗布量を液滴容量により調整する例を概念的に説明する図であり、図２に示したものと同じ断面を示している。なお、液滴容量とは、インクジェットヘッドから吐出される塗布液の１液滴あたりの容量を指す。
【００５４】
図中、中央側領域２１、少塗布量領域２２及び界面側領域２３のそれぞれに塗布される塗布液の液滴容量を、ドット（図中、黒丸）の大きさによって概念的に示した。
【００５５】
図示の例では、インクジェットヘッド（不図示）から基材１上に吐出する塗布液の液滴容量を減じることによって、少塗布量領域２２に対する塗布液の単位面積当たりの塗布量を減じるようにしている。
【００５６】
上述したドットの間引きと液滴容量の減少を組み合わせて、少塗布量領域２２に塗布される塗布液の単位面積当たりの塗布量を減少させることも好ましいことである。
【００５７】
また、界面側領域２３に対する塗布液の単位面積当たりの塗布量についても、ドット数や液滴容量を調整して増減することが可能である。
【００５８】
塗布領域２の形状（即ちパターン）は、上述した方形状に限定されず、任意の形状とすることができる。
【００５９】
例えば、任意の曲線及び又は直線により囲まれた形状とすることができる。より具体的には、例えば、円形状、楕円形状、多角形状、あるいは多角形状の辺の少なくとも１つを任意の曲線に置き換えた形状等を好ましく例示できる。
【００６０】
図５に示す塗布領域２は、円形状に設けられている。少塗布量領域２２及び界面側領域２３は、円状に設けられた塗布界面２４に沿って設けられている。
【００６１】
少塗布量領域２２の帯の幅Ｌ１、界面側領域２３の帯の幅Ｌ２は、塗布界面２４に対して直交する方向の幅を指すことは上述したが、塗布界面２４が曲線により構成される場合は、塗布界面２４に対して直交する方向は、該曲線の接線（図５中に破線で示した。）に対して直交する方向を指す。
【００６２】
以上の説明では、主に、少塗布量領域２２と、界面側領域２３とが、相似形である場合を示したが、これに限定されるものではなく、図６に示すように、少塗布量領域２２と、界面側領域２３とは、相似形であっても、非相似形であってもよい。
【００６３】
なお、ここでいう「相似形」とは、必ずしも数学的な意味での完全な相似（即ち、一方を適当に一様スケール変換（拡大又は縮小）して他方と合同になること）を指すものではなく、広義には、形状が互いに類似していることを指し、狭義には、界面側領域２３の外側の輪郭と、界面側領域２３の内側の輪郭（該輪郭は、少塗布量領域２２の外側の輪郭と言い換えることもできる。）と、少塗布量領域２２の内側の輪郭とが、全体に亘って平行であることを指す。このとき、少塗布量領域２２の帯の幅Ｌ１と、界面側領域２３の帯の幅Ｌ２は、必ずしも相似比を満たす必要はない。また、上記「相似形」でない場合を、「非相似形」という。
【００６４】
図６は、相似形及び非相似形を説明する平面図であり、図６（ａ）は、少塗布量領域２２と、界面側領域２３とが、相似形である場合を、図６（ｂ）は、少塗布量領域２２と、界面側領域２３とが、非相似形である場合を、それぞれ示している。
【００６５】
図６（ａ）に示した例では、界面側領域２３の外側の輪郭と、少塗布量領域２２の外側の輪郭と、少塗布量領域２２の内側の輪郭とが、全体に亘って平行である。
【００６６】
一方、図６（ｂ）に示した例では、界面側領域２３の外側の輪郭と、界面側領域２３の内側の輪郭と、少塗布量領域２２の内側の輪郭とは、部分的には平行であるが、少塗布量領域２２の内側の輪郭中に、界面側領域２３の外側の輪郭ないし少塗布量領域２２の外側の輪郭と平行関係にない非対応部分２５があるため、全体に亘って平行ではない。
【００６７】
図７に示す塗布領域２は、三角形状の外形を有しており、その内側に非塗布領域３ａを島状に含んでいる。即ち、島状の非塗布領域３ａは、その周囲を塗布領域２により取り囲まれている。
【００６８】
このように、塗布領域２の内側に非塗布領域３ａを含むことも好ましく、この場合、少塗布量領域２２及び界面側領域２３は、塗布領域２の外側の非塗布領域３との塗布界面２４側に設けられると共に、塗布領域２の内側の非塗布領域３ａとの塗布界面２４ａ側にも設けることができる。
【００６９】
更に、図８に示すように、塗布領域２の内側に、非塗布領域３ａを複数含むことも好ましいことである。図示の例では、方形状の塗布領域２の内側に、円形状の非塗布領域３ａが複数含まれている。このような場合、各々の非塗布領域３ａに対して、少塗布量領域２２及び界面側領域２３を設定することができる。
【００７０】
少塗布量領域及び界面側領域は、必ずしも塗布領域と非塗布領域の塗布界面の全体に沿って連続的に設けられる必要はなく、不連続であってもよく、塗布界面の少なくとも一部に当該塗布界面に沿うように形成されていればよい。塗布端部の厚膜化の防止、及び、輪郭の安定化を図りたい部分に選択的に少塗布量領域及び界面側領域を設定することも好ましいことである。
【００７１】
例えば、図９に示すように、塗布領域２の内側に非塗布領域３ａを含む場合は、例えば、塗布領域２の内側の非塗布領域３ａとの塗布界面２４ａに対して少塗布量領域２２及び界面側領域２３を設定し、塗布領域２の外側の非塗布領域３との塗布界面２４に対しては、少塗布量領域２２及び界面側領域２３の設定を省略することも可能である。図示の例では、塗布領域２の内側に非塗布領域３ａを複数含む場合について示したが、１つ含む場合も同様である。
【００７２】
次に、機能性膜として、光学素子を形成する態様について詳しく説明する。ここでは、光学素子として、光学的な機能を有する光学機能層を形成する。
【００７３】
ここで形成する光学機能層は、有機発光素子のために好適に用いられる光散乱層であり、積層された有機発光層からの光の取り出しや散乱のために設けることができる。
【００７４】
機能性膜として光散乱層を形成する場合は、基材１として、透明基材を好ましく用いることができる。
【００７５】
透明基材の材質は、格別限定されないが、樹脂、ガラス、石英等を好ましく例示できる。ここで、透明基材とは、透過率７０％以上の基材をいい、好ましくは８０％以上、更に好ましくは９０％以上、特に好ましくは９５％以上の透過率を有することである。ここで、透過率は、東京電色社製ＡＵＴＯＭＡＴＩＣ  ＨＡＺＥＭＥＴＥＲ（ＭＯＤＥＬ  ＴＣ−ＨＩＩＩＤＰ）を用いて、全光線透過率を測定した値である。
【００７６】
ガラスとしては、例えば、シリカガラス、ソーダ石灰シリカガラス、鉛ガラス、ホウケイ酸塩ガラス、無アルカリガラス等が挙げられる。これらのガラス材料の表面には、必要に応じて、研磨等の物理的処理を施したり、無機物又は有機物からなる被膜や、これらの被膜を組み合わせたハイブリッド被膜が形成されてもよい。
【００７７】
透明基材は、可撓性を有することが好ましい。ここでいう可撓性とは、例えば、φ（直径）５０ｍｍロールに巻き付け、一定の張力で巻取る前後で割れ等が生じることの無い基材をいい、より好ましくはφ３０ｍｍロールに巻き付け可能な基材をいう。
【００７８】
上記のようなロールに巻き付け可能な透明基材としては、従来公知の基材を用いることができ、例えば、アクリル酸エステル、メタクリル酸エステル、ポリエチレンテレフタレート（ＰＥＴ）、ポリブチレンテレフタレート、ポリエチレンナフタレート（ＰＥＮ）、ポリカーボネート（ＰＣ）、ポリアリレート、ポリ塩化ビニル（ＰＶＣ）、ポリエチレン（ＰＥ）、ポリプロピレン（ＰＰ）、ポリスチレン（ＰＳ）、ナイロン（Ｎｙ）、芳香族ポリアミド、ポリエーテルエーテルケトン、ポリスルホン、ポリエーテルスルホン、ポリイミド、ポリエーテルイミド等の各樹脂フィルム、有機無機ハイブリッド構造を有するシルセスキオキサンを基本骨格とした耐熱透明フィルム（製品名Ｓｉｌａ−ＤＥＣ、チッソ株式会社製）、更には前記樹脂を二層以上積層して成る樹脂フィルム等を挙げることができる。
【００７９】
コストや入手の容易性の点では、ポリエチレンテレフタレート（ＰＥＴ）、ポリブチレンテレフタレート、ポリエチレンナフタレート（ＰＥＮ）、ポリカーボネート（ＰＣ）等が好ましく用いられ、また光学的透明性、耐熱性、無機層、ガスバリア性層との密着性の点においては、有機無機ハイブリッド構造を有するシルセスキオキサンを基本骨格とした耐熱透明フィルムが好ましく用いることができる。
【００８０】
中でも透明性、耐熱性、取り扱いやすさ、強度及びコストの点から、二軸延伸ポリエチレンテレフタレートフィルム、二軸延伸ポリエチレンナフタレートフィルム、ポリエーテルサルホンフィルム、ポリカーボネートフィルムが好ましく、二軸延伸ポリエチレンテレフタレートフィルム、二軸延伸ポリエチレンナフタレートフィルムがより好ましい。
【００８１】
更に熱膨張時の収縮を最大限抑えるため、熱アニール等の処理を行った低熱収処理品が最も好ましい。
【００８２】
透明基材の厚さは１０〜５００μｍが好ましく、より好ましくは２０〜２５０μｍであり、さらに好ましくは３０〜１５０μｍである。透明基材の厚さが１０〜５００μｍの範囲にあることで、安定したガスバリア性を得られ、また、ロール・トゥ・ロール方式の搬送に適したものになる。
【００８３】
ここでは図示していないが、本発明の透明基材がフィルム基材である場合には、屈折率が１．４以上１．７以内の１層以上のバリア層（低屈折率層）を設けることが好ましい。バリア層は、ガスバリア機能を有することができ、以下の説明では、ガスバリア層という場合もある。
【００８４】
このようなバリア層としては、公知の素材を特に制限なく使用できるが、例えば以下のような素材を好ましく使用できる。
【００８５】
バリア層は無機前駆体化合物を含有する層であって、透明基材上に少なくとも１層の無機前駆体化合物を含有する塗布液を塗布することにより形成される。
【００８６】
塗布方法としては、任意の適切な方法が採用され得る。
【００８７】
具体例としては、ロールコート法、フローコート法、インクジェット法、スプレーコート法、プリント法、ディップコート法、流延成膜法、バーコート法、グラビア印刷法等が挙げられる。
【００８８】
塗布厚さは、目的に応じて適切に設定され得る。例えば、塗布厚さは、乾燥後の厚さが好ましくは１ｎｍ〜１０μｍ程度、さらに好ましくは１０ｎｍ〜１０μｍ程度、最も好ましくは３０ｎｍ〜１μｍ程度となるように設定され得る。
【００８９】
バリア層に用いられる無機前駆体化合物とは、特定の雰囲気下で真空紫外線照射によって金属酸化物や金属窒化物や金属酸化窒化物を形成しうる化合物であれば特に限定されないが、本発明の製造方法に適する化合物としては、特開平８−１１２８７９号公報に記載されているように比較的低温で改質処理され得る化合物が好ましい。
【００９０】
具体的には、Ｓｉ−Ｏ−Ｓｉ結合を有するポリシロキサン（ポリシルセスキオキサンを含む）、Ｓｉ−Ｎ−Ｓｉ結合を有するポリシラザン、Ｓｉ−Ｏ−Ｓｉ結合とＳｉ−Ｎ−Ｓｉ結合の両方を含むポリシロキサザン等を上げることができる。これらは２種以上を混合して使用することができる。また、異なる化合物を逐次積層したり、同時積層したりしても使用可能である。
【００９１】
機能性膜として光散乱層を形成する場合に用いられる塗布液としては、機能性材料として光散乱微粒子を含むものを好ましく用いることができる。
【００９２】
光散乱粒子は、可視光域のＭｉｅ散乱を生じさせる領域以上の粒径を有する透明な粒子であることが好ましく、その平均粒径は０．２μｍ以上１μｍ以下が好ましい。平均粒径は、透過型電子顕微鏡写真（ＴＥＭ断面）の画像処理により測定することができる。
【００９３】
光散乱微粒子としては特に制限はなく、目的に応じて適宜選択することができ、有機微粒子であっても、無機微粒子であってもよいが、中でも高屈折率を有する無機微粒子であることが好ましい。
【００９４】
高屈折率を有する有機微粒子としては、例えば、ポリメチルメタクリレートビーズ、アクリル−スチレン共重合体ビーズ、メラミンビーズ、ポリカーボネートビーズ、スチレンビーズ、架橋ポリスチレンビーズ、ポリ塩化ビニルビーズ及びベンゾグアナミン−メラミンホルムアルデヒドビーズ等が挙げられる。
【００９５】
高屈折率を有する無機微粒子としては、例えば、ジルコニウム、チタン、インジウム、亜鉛、アンチモン、セリウム、ニオブ及びタングステン等の中から選ばれる少なくとも１つの酸化物からなる無機酸化物粒子が挙げられる。無機酸化物粒子としては、具体的には、ＺｒＯ２、ＴｉＯ２、ＢａＴｉＯ３、Ｉｎ２Ｏ３、ＺｎＯ、Ｓｂ２Ｏ３、ＩＴＯ、ＣｅＯ２、Ｎｂ２Ｏ５及びＷＯ３等が挙げられ、中でも、ＴｉＯ２、ＢａＴｉＯ３、ＺｒＯ２、ＣｅＯ２及びＮｂ２Ｏ５が好ましく、ＴｉＯ２が最も好ましい。また、ＴｉＯ２の中でも、アナターゼ型よりルチル型の方が、触媒活性が低いため高屈折率層や隣接した層の耐候性が高くなり、さらに屈折率が高いことから好ましい。
【００９６】
また、これらの粒子は、塗布液とした場合の分散性や安定性向上の観点から、表面処理を施したものを用いるか、あるいは表面処理を施さないものを用いるかを選択することができる。
【００９７】
表面処理を行う場合、表面処理の具体的な材料としては、酸化ケイ素や酸化ジルコニウム等の異種無機酸化物、水酸化アルミニウム等の金属水酸化物、オルガノシロキサン、ステアリン酸等の有機酸等が挙げられる。これら表面処理材は、１種を単独で用いてもよく、複数種を組み合わせて用いてもよい。中でも、分散液の安定性の観点から、表面処理材としては、異種無機酸化物及び／又は金属水酸化物が好ましく、金属水酸化物がより好ましい。
【００９８】
無機酸化物粒子が、表面処理材で表面被覆処理されている場合、その被覆量（一般的に、この被覆量は、粒子の質量に対する当該粒子の表面に用いた表面処理材の質量割合で示される。）は、０．０１〜９９質量％であることが好ましい。表面処理材の被覆量が０．０１質量％以上であると、表面処理による分散性や安定性の向上効果を十分に得ることができ、また、９９質量％以内であると高屈折率の光散乱層の屈折率が低下するのを抑制することができる。
【００９９】
その他、高屈折率材料として、国際公開第２００９／０１４７０７号や米国特許第６６０８４３９号明細書等に記載の量子ドットも好適に用いることができる。
【０１００】
光散乱層を形成する塗布液は、上述した光散乱微粒子と共に、樹脂を含むことが好ましい。
【０１０１】
樹脂としては、公知の樹脂（バインダー）が特に制限なく使用可能であり、例えば、アクリル酸エステル、メタクリル酸エステル、ポリエチレンテレフタレート（ＰＥＴ）、ポリブチレンテレフタレート、ポリエチレンナフタレート（ＰＥＮ）、ポリカーボネート（ＰＣ）、ポリアリレート、ポリ塩化ビニル（ＰＶＣ）、ポリエチレン（ＰＥ）、ポリプロピレン（ＰＰ）、ポリスチレン（ＰＳ）、ナイロン（Ｎｙ）、ポリウレタン、芳香族ポアミド、ポリエーテルエーテルケトン、ポリスルホン、ポリエーテルスルホン、ポリイミド及びポリエーテルイミド等の樹脂、有機無機ハイブリッド構造を有するシルセスキオキサンを基本骨格とした樹脂、パーフルオロアルキル基含有シラン化合物（例えば、（ヘプタデカフルオロ−１，１，２，２−テトラデシル）トリエトキシシラン）の他、含フッ素モノマーと架橋性基付与のためのモノマーを構成単位とする含フッ素共重合体等が挙げられる。これら樹脂は、２種以上混合して使用することができる。これらの中でも、シロキサン骨格を有するポリマーであることが好ましく、有機無機ハイブリッド構造を有するものがさらに好ましい。
【０１０２】
また、以下の親水性樹脂を使うことも可能である。親水性樹脂としては水溶性の樹脂、水分散性の樹脂、コロイド分散樹脂又はそれらの混合物が挙げられる。親水性樹脂としては、アクリル系、ポリエステル系、ポリアミド系、ポリウレタン系及びフッ素系等の樹脂が挙げられ、例えば、ポリビニルアルコール、ゼラチン、ポリエチレンオキサイド、ポリビニルピロリドン、カゼイン、デンプン、寒天、カラギーナン、ポリアクリル酸、ポリメタクリル酸、ポリアクリルアミド、ポリメタクリルアミド、ポリスチレンスルホン酸、セルロース、ヒドロキシルエチルセルロース、カルボキシルメチルセルロース、ヒドロキシルエチルセルロース、デキストラン、デキストリン、プルラン及び水溶性ポリビニルブチラール等のポリマーを挙げることができるが、これらの中でも、ポリビニルアルコールが好ましい。
【０１０３】
バインダー樹脂として用いられるポリマーは、１種類を単独で用いてもよいし、必要に応じて２種類以上を混合して使用してもよい。
【０１０４】
また、バインダーとしては、主として紫外線・電子線によって硬化する樹脂、すなわち、電離放射線硬化型樹脂に熱可塑性樹脂と溶媒とを混合したものや熱硬化型樹脂も好適に使用できる。
【０１０５】
このようなバインダー樹脂としては、飽和炭化水素又はポリエーテルを主鎖として有するポリマーであることが好ましく、飽和炭化水素を主鎖として有するポリマーであることがより好ましい。
【０１０６】
また、バインダーは架橋していることが好ましい。飽和炭化水素を主鎖として有するポリマーは、エチレン性不飽和モノマーの重合反応により得ることが好ましい。架橋しているバインダーを得るためには、２つ以上のエチレン性不飽和基を有するモノマーを用いることが好ましい。
【０１０７】
また、本発明では、特定の雰囲気下で紫外線照射によって、金属酸化物、金属窒化物又は金属酸化窒化物を形成しうる化合物が特に好適に使用される。本発明に適する化合物としては、特開平８−１１２８７９号公報に記載されている比較的低温で改質処理され得る化合物が好ましい。
【０１０８】
具体的には、Ｓｉ−Ｏ−Ｓｉ結合を有するポリシロキサン（ポリシルセスキオキサンを含む）、Ｓｉ−Ｎ−Ｓｉ結合を有するポリシラザン及びＳｉ−Ｏ−Ｓｉ結合とＳｉ−Ｎ−Ｓｉ結合の両方を含むポリシロキサザン等を挙げることができる。これらは、２種以上を混合して使用することができる。また、異なる化合物を逐次積層したり、同時積層したりしても使用可能である。
【０１０９】
これらポリシロキサン（ポリシルセスキオキサンを含む）、ポリシラザン及びポリシロキサザンは、前述の透明基材のバリア層において説明したものと同様である。
【０１１０】
光散乱層を形成する塗布液中の溶剤としては、格別限定されず種々のものを使用できる。例えば、水、アルコール類、エーテル類、ケトン類、エステル類、アミド類、炭化水素系などがある。特にヒドロキシ基（−ＯＨ基）を含有することが好ましい。−ＯＨ基を含有する溶媒により光散乱微粒子の分散性が非常に良好となり、上述の透明基板との密着性、塗れ性も良好となり、理由ははっきりしないが、光取り出し効率が向上する。また本発明では、フィルム系の透明基材の吸収が低い赤外波長域を効率よく吸収する溶媒により、フィルム系の透明基材上での高速乾燥をも実現できる。溶剤は、１種又は２種以上を組み合わせて用いることができる。
【０１１１】
かかる塗布液を用い、上述した機能性膜のパターニング方法を用いて、基材上に、機能性膜として光散乱層を形成する。更に、得られた光散乱層の上に、透明電極、有機発光層、電極をこの順に積層して有機発光素子を形成することができる。
【０１１２】
得られた光散乱層は、例えば、有機ＥＬ用の光取り出し層、ＬＥＤ用の光拡散層などとして好適に用いることができる。
【０１１３】
以上の説明では、機能性膜として、光学素子（光学的機能層）を形成する場合、特に光散乱層を形成する場合について説明したが、これに限定されるものではない。
【０１１４】
塗布液に含まれる機能性材料を適宜選択することによって、機能性膜に所望の機能を付与することができる。
【０１１５】
機能性膜が有する機能は、格別限定されないが、例えば、上述した光散乱層や、あるいは遮光層のような光学的機能層であることが好ましい。
【０１１６】
遮光層を形成する場合、機能性材料として、機能性膜に遮光性を付与する材料を用いることができる。このような材料は、格別限定されないが、例えば、カーボンブラック等を好ましく例示できる。機能性膜に遮光性を付与する材料は、特定の波長の光を選択的に遮光する材料であってもよい。遮光層としては、例えば、レンズ基板上に設けられる遮光層を好ましく例示できる。このとき、図７、図８及び図９に示したように、レンズ基板に設けられた１又は複数のレンズ部分に島状の非塗布領域３ａを設定し、その周囲に塗布領域２を形成することができる。
【０１１７】
また、機能性膜として、電気的機能層を形成することも好ましいことである。
【０１１８】
電気的機能層としては、例えば、導電層、半導体層、絶縁層などを好ましく例示でき、これらの場合、機能性膜に電気的な機能を付与する機能性材料として、例えば、導電材料、半導体材料、絶縁材料などを好ましく用いることができる。
【０１１９】
塗布液には、機能性材料の他にも、適宜、他の成分を含有させることができる。例えば、バインダー樹脂や界面活性剤等を含有させることも好ましいことである。
【０１２０】
また、基材としては、上述した透明基材の他、不透明な基材も好適に用いられ、目的とする機能性膜の用途などに合わせて、適宜選択することができる。
【０１２１】
基材として、例えば、ガラス、プラスチック（ポリエチレンテレフタレート、ポリブチレンテレフタレート、ポリエチレン、ポリプロピレン、アクリル、ポリエステル、ポリアミド等）、金属（銅、ニッケル、アルミ、鉄等や、あるいは合金）、セラミックなどを挙げることができ、これらは単独で用いてもよいし、貼り合せた状態で用いてもよい。
【０１２２】
塗布液を基材に塗布する際に用いられるインクジェット法としては、例えば、ピエゾ方式、バブルジェット（登録商標）方式等のオンデマンド型や静電吸引方式などの連続噴射型のインクジェット法等公知の方法を用いることができる。また、塗布液の塗布に際して、基材を加熱する、及び／又は、塗布面に送風を行うことも好ましいことである。
【０１２３】
以上の説明において、一つの態様について説明された構成は、他の態様に適宜適用することができる。
【実施例】
【０１２４】
以下に、本発明の実施例について説明するが、本発明はかかる実施例により限定されない。
【０１２５】
（実施例１）
（１）透明基材の準備
透明基材として厚さ１２５μｍのポリエチレンテレフタレート（ＰＥＴ）フィルムを用意し、特開２０１２−１１６１０１号公報の実施例１の方法を参照して、下記の方法により、平坦層及びガスバリア層を形成した。
【０１２６】
上記透明基材の片面に、ＪＳＲ株式会社製  ＵＶ硬化型有機／無機ハイブリッドハードコート材ＯＰＳＴＡＲ  Ｚ７５０１を、塗布・乾燥後の膜厚が４μｍになるように塗布した後、乾燥条件；８０℃、３分で乾燥後、空気雰囲気下、高圧水銀ランプ使用、硬化条件；１．０Ｊ／ｃｍ２で硬化を行い、平坦層を形成した。
【０１２７】
次いで、透明基材の平坦層表面に、無機前駆体化合物を含有する塗布液を、減圧押し出し方式のコーターを用いて、乾燥膜厚が１５０ｎｍとなるように、１層目のガスバリア層を塗布した。
【０１２８】
無機前駆体化合物を含有する塗布液は、無触媒のパーヒドロポリシラザン２０質量％ジブチルエーテル溶液（ＡＺエレクトロニックマテリアルズ（株）製アクアミカ  ＮＮ１２０−２０）とアミン触媒を固形分の５質量％含有するパーヒドロポリシラザン２０質量％ジブチルエーテル溶液（ＡＺエレクトロニックマテリアルズ（株）製アクアミカ  ＮＡＸ１２０−２０）とを混合して用い、アミン触媒を固形分の１質量％に調整した後、さらに、ジブチルエーテルで希釈することにより５質量％ジブチルエーテル溶液として作製した。
【０１２９】
塗布後、乾燥温度８０℃、乾燥時間３００秒、乾燥雰囲気の露点５℃の条件下で乾燥させた。
【０１３０】
乾燥後、透明基材を２５℃まで徐冷し、真空紫外線照射装置内で、塗布面に真空紫外線照射による改質処理を行った。真空紫外線照射装置の光源としては、１７２ｎｍの真空紫外線を照射する二重管構造を有するＸｅエキシマーランプを用いた。
【０１３１】
＜改質処理装置＞
株式会社エム・ディ・コム製エキシマー照射装置ＭＯＤＥＬ：ＭＥＣＬ−Ｍ−１−２００、波長１７２ｎｍ、ランプ封入ガス  Ｘｅ
【０１３２】
＜改質処理条件＞
エキシマー光強度  ３Ｊ／ｃｍ２（１７２ｎｍ）
ステージ加熱温度  １００℃
照射装置内の酸素濃度  １０００ｐｐｍ
【０１３３】
改質処理後、ガスバリア層を形成した透明基材を、上記と同様にして乾燥させ、さらに、同条件にて２回目の改質処理を行い、乾燥膜厚１５０ｎｍの１層目のガスバリア層を形成した。
【０１３４】
次いで、１層目のガスバリア層と同様にして、１層目のガスバリア層上に２層目のガスバリア層を形成し、ガスバリア性を有するＰＥＴフィルムを作製した。
【０１３５】
（２）塗布液の作製
平均粒径２５０ｎｍのルチル型酸化チタン８ｇに、２−プロパノール１０ｇ、プロピレングリコールモノメチルエーテル４４ｇおよびヘキシレングリコール３０ｇを混合し、超音波分散機（エムエステー社製ＵＳ−５０）に、マイクロチップステップ（エムエステー社製  ＭＳ−３  ３ｍｍφ）の標準条件で１０分間分散して酸化チタン分散液を作製し、その後樹脂溶液（ＡＰＭ社製  ＥＤ２３０ＡＬ（有機無機ハイブリッド樹脂：濃度２５ｗｔ％））８ｇを加えて攪拌し、光散乱層を形成するための塗布液を作製した。
【０１３６】
（３）機能性膜（光散乱層）の形成
コニカミノルタ製インクジェットヘッド５１２ＬＨＸ（標準液滴容量４２ｐＬ）を取り付けたＸＹロボット（武蔵エンジニアリング製ＳＨＯＴＭＡＳＴＥＲ３００）と、インクジェットコントロールシステム（コニカミノルタ製ＩＪＣＳ−１）を用いて、上記透明基材のガスバリア層側の面に、図１の例に基づいて、以下のようにして、機能性膜のパターンを形成した。
【０１３７】
ア．領域の設定
塗布領域２は、方形状（ここでは長方形状）であり、短辺（図１中、横方向の辺）を５０ｍｍ、長辺（図１中、縦方向の辺）を１００ｍｍとした。
少塗布量領域２２を構成する帯の幅Ｌ１は、３ｍｍとした。
界面側領域２３を構成する帯の幅Ｌ２は、７１μｍとした。
塗布領域２において、少塗布量領域２２及び界面側領域２３以外の領域は、中央側領域２１により構成される。
ここで、少塗布量領域２２と界面側領域２３は相似形である。
【０１３８】
イ．塗布の条件
中央側領域２１及び界面側領域２３には、３６０ｄｐｉの解像度でドットを間引くことなくインクジェットで液滴を塗布した。
少塗布量領域２２には、ドットを５０％に間引いた状態にして、インクジェットで液滴を塗布した。ドットの間引きは誤差拡散を用いてドットがまばらになるように行った。
【０１３９】
ウ．乾燥
その後、６０℃のホットプレート上で５分間のプレ乾燥を行った後、下記波長制御ＩＲヒーターで５分乾燥して、機能性膜である光散乱層のパターンを形成した。
【０１４０】
＜波長制御ＩＲヒーター＞
ＩＲ照射装置（アルティメットヒーター／カーボン，明々工業株式会社製）に、波長３．５μｍ以上の赤外線を吸収する石英ガラス板２枚を取り付け、ガラス板間に冷却空気を流したものを用い、フィラメント温度を１２００℃、石英ガラス板表面温度を１３０℃に調整して用いた。
【０１４１】
（実施例２）
コニカミノルタ製インクジェットヘッド５１２ＭＨＸ（標準液滴容量１４ｐＬ）を取り付けたＸＹロボット（武蔵エンジニアリング製ＳＨＯＴＭＡＳＴＥＲ３００）と、インクジェットコントロールシステム（コニカミノルタ製ＩＪＣＳ−１）を用いて、上記透明基材のガスバリア層側の面に、図１の例に基づいて、以下のようにして、機能性膜のパターンを形成した。
【０１４２】
ア．領域の設定
塗布領域２は、方形状（ここでは長方形状）であり、短辺（図１中、横方向の辺）を５０ｍｍ、長辺（図１中、縦方向の辺）を１００ｍｍとした。
少塗布量領域２２を構成する帯の幅Ｌ１は、３ｍｍとした。
界面側領域２３を構成する帯の幅Ｌ２は、７１μｍとした。
塗布領域２において、少塗布量領域２２及び界面側領域２３以外の領域は、中央側領域２１により構成される。
ここで、少塗布量領域２２と界面側領域２３は相似形である。
【０１４３】
イ．塗布の条件
中央側領域２１及び界面側領域２３には、３６０ｄｐｉの解像度で、駆動波形を調整して１画素あたりの液滴容量を４２ｐｌにしてインクジェットで液滴を塗布した。
少塗布量領域２２には、３６０ｄｐｉの解像度で、駆動波形を調整して１画素あたりの液滴容量を２８ｐｌにしてインクジェットで液滴を塗布した。
【０１４４】
ウ．乾燥
実施例１と同様の方法で乾燥させて、機能性膜である光散乱層のパターンを形成した。
【０１４５】
（実施例３）
コニカミノルタ製インクジェットヘッド５１２ＬＨＸ（標準液滴容量４２ｐＬ）を取り付けたＸＹロボット（武蔵エンジニアリング製ＳＨＯＴＭＡＳＴＥＲ３００）と、インクジェットコントロールシステム（コニカミノルタ製ＩＪＣＳ−１）を用いて、上記透明基材のガスバリア層側の面に、図５の例に基づいて、以下のようにして、機能性膜のパターンを形成した。
【０１４６】
ア．領域の設定
塗布領域２は、円形状であり、直径は１００ｍｍとした。
少塗布量領域２２を構成する帯の幅Ｌ１は、３ｍｍとした。
界面側領域２３を構成する帯の幅Ｌ２は、７１μｍとした。
塗布領域２において、少塗布量領域２２及び界面側領域２３以外の領域は、中央側領域２１により構成される。
ここで、少塗布量領域２２と界面側領域２３は相似形である。
【０１４７】
イ．塗布の条件
中央側領域２１及び界面側領域２３には、３６０ｄｐｉの解像度でドットを間引くことなくインクジェットで液滴を塗布した。
少塗布量領域２２には、ドットを５０％に間引いた状態にして、インクジェットで液滴を塗布した。ドットの間引きは誤差拡散を用いてドットがまばらになるように行った。
【０１４８】
ウ．乾燥
実施例１と同様の方法で乾燥させて、機能性膜である光散乱層のパターンを形成した。
【０１４９】
（実施例４）
コニカミノルタ製インクジェットヘッド５１２ＬＨＸ（標準液滴容量４２ｐＬ）を取り付けたＸＹロボット（武蔵エンジニアリング製ＳＨＯＴＭＡＳＴＥＲ３００）と、インクジェットコントロールシステム（コニカミノルタ製ＩＪＣＳ−１）を用いて、上記透明基材のガスバリア層側の面に、図６（ｂ）の例に基づいて、以下のようにして、機能性膜のパターンを形成した。
【０１５０】
ア．領域の設定
塗布領域２は、菱形状であり、短軸（図６（ｂ）中、横方向の幅）を５０ｍｍ、長軸（図６（ｂ）中、縦方向の幅）を１５０ｍｍとした。
少塗布量領域２２を構成する帯の幅Ｌ１は、３ｍｍとした。
界面側領域２３を構成する帯の幅Ｌ２は、７１μｍとした。
また、図６（ｂ）中、Ｍは、少塗布量領域２２の外側の輪郭が構成する菱形形状の鋭角頂点から、上述した非対応部分２５までの距離を表しており、ここでは、８ｍｍとした。
塗布領域２において、少塗布量領域２２及び界面側領域２３以外の領域は、中央側領域２１により構成される。
ここで、少塗布量領域２２と界面側領域２３は非相似形である。
【０１５１】
イ．塗布の条件
中央側領域２１及び界面側領域２３には、３６０ｄｐｉの解像度でドットを間引くことなくインクジェットで液滴を塗布した。
少塗布量領域２２には、ドットを５０％に間引いた状態にして、インクジェットで液滴を塗布した。ドットの間引きは誤差拡散を用いてドットがまばらになるように行った。
【０１５２】
ウ．乾燥
実施例１と同様の方法で乾燥させて、機能性膜である光散乱層のパターンを形成した。
【０１５３】
（比較例１）
実施例１において、中央側領域２１、少塗布量領域２２及び界面側領域２３に、３６０ｄｐｉの解像度でドットを間引くことなくインクジェットで液滴を塗布したこと以外は、実施例１と同様にして、機能性膜である光散乱層のパターンを形成した。
【０１５４】
（比較例２）
実施例１において、中央側領域２１には、３６０ｄｐｉの解像度でドットを間引くことなくインクジェットで液滴を塗布し、少塗布量領域２２及び界面側領域２３に対応する領域には、ドットを５０％に間引いた状態にして、インクジェットで液滴を塗布した（このとき、ドットの間引きは誤差拡散を用いてドットがまばらになるように行った）こと以外は、実施例１と同様にして、機能性膜である光散乱層のパターンを形成した。
【０１５５】
＜評価方法＞
得られた機能性膜（光散乱層）について、以下の方法で評価した。
【０１５６】
（１）膜厚測定
光干渉式の表面粗さ測定器（Ｖｅｅｃｏ社製ＷＹＫＯ  ＮＴ９０００）を用いて、機能性膜の端部（即ち、塗布領域２の端部）の膜厚を測定した。
【０１５７】
測定範囲は、実施例１、２及び比較例１、２では図１、実施例３では図３、実施例４では図６（ｂ）に示す塗布領域２のパターンの右端から内部にかけて５００μｍの範囲と、該右端から非塗布領域３にかけて１００μｍの範囲とを含む合計６００μｍの長さの範囲である。また、何れの実施例及び比較例においても、中央側領域２１の膜厚（基準膜厚）を測定したところ、０．３５μｍであった。
【０１５８】
（２）パターン精度
塗布する面と塗布しない面の界面を３０倍のルーペで観察し、界面の線のがたつきを下記の評価基準で評価した。
【０１５９】
＜評価基準＞
○：線にがたつきがない
×：線ががたついている
【０１６０】
なお、図１０及び図１１は、光散乱層の塗布面の輪郭をルーペで観察した写真を示しており、図１０は実施例１で得られた光散乱層の場合を、図１１は後述する比較例２で得られた光散乱層の場合を、それぞれ示している。
【０１６１】
図示されるように、実施例１で得られた光散乱層は、塗布面の輪郭にがたつきがなく、上記パターン精度について○と評価でき、比較例２で得られた光散乱層は、塗布面の輪郭にがたつきがあり、上記パターン精度について×と評価できる。
【０１６２】
【表１】
2015182072.tif 000003
【０１６３】
＜評価＞
実施例１〜４で得られた光散乱層（機能性膜）は、塗布端部の厚膜化の防止を実現でき、且つ塗布面の輪郭の安定化を両立できることがわかる。
【０１６４】
これに対して、比較例１で得られたものは、塗布端部の膜厚が厚くなり、比較例２で得られたものは、塗布面の輪郭が不安定になることから、比較例１及び２の何れも、塗布端部の厚膜化の防止と、塗布面の輪郭の安定化を両立できないことがわかる。
【符号の説明】
【０１６５】
１：基材
２：塗布領域
２１：中央側領域
２２：少塗布量領域
２３：界面側領域
２４：塗布界面
３：非塗布領域
【図１】
2015182072.tif 000004
【図２】
2015182072.tif 000005
【図３】
2015182072.tif 000006
【図４】
2015182072.tif 000007
【図５】
2015182072.tif 000008
【図６】
2015182072.tif 000009
【図７】
2015182072.tif 000010
【図８】
2015182072.tif 000011
【図９】
2015182072.tif 000012
【図１０】
2015182072.tif 000013
【図１１】
2015182072.tif 000014